СПОСОБ КРЕКИНГА БИОСЫРЬЯ С ИСПОЛЬЗОВАНИЕМ КАТАЛИЗАТОРОВ С ВЫСОКИМ ОТНОШЕНИЕМ ПЛОЩАДИ ПОВЕРХНОСТИ ЦЕОЛИТА К ПЛОЩАДИ ПОВЕРХНОСТИ МАТРИЦЫ

1. Способ флюидного каталитического крекинга (FCC) сырья, содержащего, по меньшей мере, один источник биовозобновляемого сырья, при этом способ включает следующие стадии:
контактирование сырья, содержащего, по меньшей мере, одну углеводородную фракцию и, по меньшей мере, один источник биовозобновляемого сырья, с катализатором каталитического крекинга в условиях крекинга FCC, где указанный катализатор содержит цеолит, обладающий активностью в каталитическом крекинге, матрицу, и, по меньшей мере, 1 мас.% оксида редкоземельного металла в расчете на общую массу катализатора, при этом указанный катализатор характеризуется отношением площади поверхности цеолита к площади поверхности матрицы, по меньшей мере, равным 2; и
получение крекированного углеводородного продукта.
2. Способ по п.1, в котором цеолит представляет собой цеолит Y фожазит.
3. Способ по п.1, в котором матрица выбрана из группы, состоящей из диоксида кремния, оксида алюминия, алюмосиликата и их смесей.
4. Способ по п.1, в котором углеводородная фракция содержит источник сырья на основе нефти.
5. Способ по п.1, в котором углеводородная фракция является источником сырья на основе нефти, выбранным из группы, состоящей из газойля глубокого отбора, вакуумного газойля (VGO), термического газойля, остаточного масла, рециклового сырья, полностью отбензиненной нефти, нефти битуминозных песков, горючих сланцев, синтетического топлива, тяжелых углеводородных фракций, образующихся при деструктивной гидрогенизации угля, гудрона, смол, битумов, источников сырья, подвергнутых гидроочистке и их смесей.
6. Способ по пп.1, 4 или 5, в котором фракция биовозобновляемого сырья представляет собой источник сырья, выбранный из группы, состоящей из масла канолы, кукурузного масла, соевых масел, рапсового масла, масла соевых бобов, пальмового масла, сурепного масла, подсолнечного масла, конопляного масла, оливкового масла, льняного масла, кокосового масла, касторового масла, арахисового масла, горчичного масла, хлопкового масла, непищевого жира, непищевого масла, желтого и коричневого жиров, свиного жира, ворвани, жиров молока, рыбьего жира, масла водорослей, таллового масла, осадка сточных вод, таллового масла и их смесей.
7. Способ по п.6, в котором непищевым маслом является масло ятрофы.
8. Способ по п.1, в котором отношение площади поверхности цеолита к площади поверхности матрицы составляет больше 2.
9. Способ по п.1 или 8, в котором площадь поверхности цеолита, входящего в состав катализатора каталитического крекинга, составляет менее 20 Å, как определено по изотерме метода BET.
10. Способ по п.1 или 8, в котором площадь поверхности матрицы, входящей в состав катализатора каталитического крекинга, составляет больше 20 Å, как определено по изотерме метода BET.
11. Способ по п.1, в котором оксидом редкоземельного металла является оксид металла, выбранный из группы, состоящей из элементов ряда лантанидов с атомными номерами 57-71, иттрия и их смесей.
12. Способ по п.11, в котором редкоземельный металл выбран из группы, состоящей из лантана, церия и их смесей.
13. Способ по п.1, в котором оксид редкоземельного металла присутствует в катализаторе каталитического крекинга в количестве, находящемся в пределах от около 1 до около 10 мас.% от общей массы катализатора.
14. Способ по п.3, в котором матрица дополнительно содержит глину.
15. Способ по п.3 или 14, в котором матрица дополнительно содержит связующее.
16. Способ по п.15, в котором связующее выбрано из группы, состоящей из золя оксида алюминия, золя диоксида кремния, фосфата алюминия и их смесей.
17. Способ по п.16, в котором связующее представляет собой золь оксида алюминия, выбранный из группы, состоящей из пептизированного кислотой оксида алюминия, пептизированного основанием оксида алюминия, хлоргидроля алюминия и их смесей.